(57)【特許請求の範囲】
【請求項１】
金属材表面の少なくとも一部に，シラノール基及び／又はシロキサン結合を含有するウレタン樹脂を少なくとも含有する皮膜が被覆された表面処理金属材であって：
前記皮膜は，水性ポリウレタン樹脂を含有する表面処理剤を塗布し焼き付けることで形成されるものであって，更に，前記皮膜がリン酸化合物及び酸化ケイ素を含有し，前記リン酸化合物が皮膜全固形分に対しリン換算で０．１〜１０質量％，前記酸化ケイ素と前記シラノール基及び／又は前記シロキサン結合との合計量が皮膜全固形分に対しケイ素換算で２．１〜３０質量％含有し，前記皮膜の架橋剤として，カルボジイミド基含有化合物，有機チタネートからなる群から選ばれる１種以上の化合物を，主樹脂に対する架橋剤全量の固形分比で５質量％以上５０質量％以下含有することを特徴とする，表面処理金属材。
【請求項２】
前記皮膜の樹脂成分が，シラノール基及び／又はシロキサン結合を含有するウレタン樹脂であることを特徴とする，請求項１に記載の表面処理金属剤。
【請求項３】
前記皮膜は，さらにナトリウム，カルシウム及びマグネシウムからなる群から選ばれる１種以上の元素を含有することを特徴とする，請求項１に記載の表面処理金属材。
【請求項４】
前記酸化ケイ素は，コロイダルシリカであることを特徴とする，請求項１に記載の表面処理金属材。
【請求項５】
前記皮膜は，さらに潤滑性付与剤を含有し，該潤滑性付与剤の含有量が，皮膜全固形分に対し０．２〜３０質量％であることを特徴とする，請求項１に記載の表面処理金属材。
【請求項６】
前記金属材は，鋼材であることを特徴とする，請求項１に記載の表面処理金属材。
【請求項７】
前記鋼材は，Ｚｎめっき鋼板又はＺｎ合金めっき鋼板であることを特徴とする，請求項６に記載の表面処理金属材。
【発明の詳細な説明】
【技術分野】
【０００１】
本発明は，耐溶剤性，加工性及び耐食性に優れ，クロメート処理材に代替可能な表面処理金属板に関するものである。
【背景技術】
【０００２】
家庭電化製品，自動車，建築材料等の各分野において，防錆または上層との皮膜密着性を目的として，鋼板や表面処理鋼板にクロメート処理を施すのが一般的である。しかし，通常，クロメート処理皮膜は環境負荷の高い６価のクロムを含有することから，近年，この処理皮膜の６価クロムフリー化に対する要望が高まっており，一部では既に全廃に向けて動き出している業界もある。
【０００３】
これらの流れに対し，クロムを含まない表面処理方法が各種提案されている。例えば，無機化合物を主体とする皮膜として，特許文献１には，正リン酸，アルミ系ゾル，金属系ヒドロゾルを含む処理液で処理する方法が，特許文献２には，水ガラスやケイ酸ソーダとピラゾールで処理する方法が，特許文献３には，シリケートコーティングを行う方法が開示されている。しかし，無機系皮膜は，加工成形時に疵が発生し易く，用途が限定されるという問題があった。また，例えば，塩化ナトリウムに対する耐食性についても，未だクロメート処理に対し十分満足する性能は得られていない。
【０００４】
そこで，従来の有機皮膜を主体としたクロメート皮膜に代替可能な皮膜が種々検討されている。その中でも，ウレタン樹脂皮膜をベースにした技術がいくつか開示されている。例えば，特許文献４には，加工後の皮膜密着性に優れる皮膜の例として，ウレタン樹脂及び二酸化ケイ素の複合物質又は混合物質を主成分とする皮膜層を設ける技術が開示されている。しかし，さまざまな用途へ使用が広がるにつれ，その要求特性も厳格化しつつあり，特許文献４に記載の技術の場合，ウレタン樹脂皮膜と二酸化ケイ素のみで，例えば，耐溶剤性等の厳格化した性能を確保することは困難となる懸念がある。
【０００５】
また，例えば，特許文献５には，電着性及び溶接性に優れた皮膜の例として，ウレタン樹脂にコロイダルシリカ又はシランカップリング剤，及び特定の金属リン酸塩を含有する樹脂皮膜を設ける技術が開示されている。この場合，皮膜の通電性を重視して金属リン酸塩を添加したため，加工性や加工後耐食性が不足することが懸念され，また，架橋性官能基を有しない一般的なウレタン樹脂を用いているため，皮膜形成能が十分に得られず，耐溶剤性が低下することが懸念される。
【０００６】
さらに，防錆を目的とした例として，例えば，特許文献６には，親水性成分を導入したウレタン樹脂にシランカップリング剤を添加した皮膜の技術が，特許文献７には，水性ポリウレタン樹脂と水性ポリオレフィン樹脂との混合物に，水性シリカ，シランカップリング剤，チオカルボニル基含有化合物，リン酸イオンを混合した防錆コーティング剤の技術が，特許文献８には，金属リン酸塩に水性ウレタン樹脂及びオキシカルボン酸化合物を混合した処理液の技術が開示されている。しかしながら，特許文献６および７に記載の技術では，シランカップリング剤を混合しているため，溶液の反応性が不安定で，製造条件によっては性能がばらつく懸念があった。また，特許文献８に記載の技術では，金属リン酸塩を添加しているため皮膜形成能が十分に得られず，耐溶剤性等が低下する懸念がある。また，特許文献６〜８のいずれも安定して十分な架橋反応は望めないため，汚れを溶剤で拭き取る場合に必要な耐溶剤性が劣る懸念がある，といった問題を有していた。
【０００７】
【特許文献１】特公昭５３−４７７７４号公報
【特許文献２】特公昭５８−３１３９０号公報
【特許文献３】特開平４−２９３８７号公報
【特許文献４】特公平６−７９５０号公報
【特許文献５】特公平６−７１５７９号公報
【特許文献６】特開２００１−５９１８４号公報
【特許文献７】特開２００１−１６４１８２号公報
【特許文献８】特開２００１−１８１８５５号公報
【発明の開示】
【発明が解決しようとする課題】
【０００８】
そこで，本発明は，このような問題に鑑みてなされたもので，その目的は，環境負荷の高い６価クロムを含まず，かつ，耐溶剤性，加工性及び耐食性に優れる，新規かつ改良された表面処理金属材を提供することにある。
【課題を解決するための手段】
【０００９】
本発明者らは，水性ポリウレタン樹脂の構成や各種添加剤が金属材の耐食性，耐溶剤性，加工性に及ぼす影響を詳細に検討した結果，シラノール基を有するウレタン樹脂を少なくとも含有する樹脂にリン酸化合物及び酸化ケイ素を混合した表面処理剤を調製し，この表面処理剤を金属材料上に塗布し焼付け乾燥することで，安定した架橋反応により強靭な皮膜を形成でき，プレス加工や耐溶剤性に優れる皮膜を形成できると共に，十分な耐食性を発揮することを見出した。
【００１０】
通常，水性ポリウレタン樹脂の場合，水中にエマルジョンとして分散し，塗布後の焼付け乾燥時に被塗物上に配列し融着することで皮膜を形成する熱可塑型皮膜形成が一般的である。このポリウレタン樹脂中にシラノール基を含有させることで，熱可塑による融着皮膜構造の他にシラノール同士の架橋反応により架橋構造を形成することが可能となる。この効果は，他の樹脂が混合している場合でも損なわれることは無く，その混合比率に応じて発揮される。かつ，同時にリン酸化合物及び酸化ケイ素を添加することで，未反応のシラノール基の反応を促進し，より架橋反応の効率を高めることができると考えられる。また，リン酸化合物は，下地の鉄や亜鉛めっき等の金属表面と反応して皮膜を形成し，耐食性に寄与する効果もあると考えられる。
【００１１】
また，さらにある特定の架橋剤を導入することで，ポリウレタン樹脂との架橋反応をより低い焼付け温度で効率よく行うことができるとともに，架橋剤自身の有する特性を皮膜に付加することができる。この架橋剤が，カルボジイミド基含有化合物，有機チタネートのうちの少なくとも１種以上からなる架橋剤の場合に最も効果が顕著である。
【００１２】
ここで，「架橋剤自身の有する特性を皮膜に付加」とは，架橋剤も高分子体の場合があり，その場合，樹脂と樹脂とを架橋する作用以外にも，架橋剤高分子そのものの有する特性を付加することもできる，ということを意味している。具体的には，架橋剤骨格の高分子及び結合している有機高分子によって，皮膜密着性や耐溶剤性が向上する場合がある。
【００１３】
また，リン酸化合物が，所定量のアンモニア，ナトリウム，カルシウム又はマグネシウムのリン酸塩の少なくとも１種以上からなり，さらに，酸化ケイ素が所定量含有されている表面処理剤であって，該ポリウレタン樹脂を構成する高分子中に所定量のシラノール基を含有する場合に，ポリウレタン樹脂とリン酸化合物及び酸化ケイ素との皮膜形成能と性能（加工性，耐溶剤性，耐食性等）のバランスが最も良好で，各種性能で好ましい結果が得られ，かつ，表面処理剤としての安定性も良好である。
【００１４】
さらに，潤滑性付与剤を適宜添加することにより，良好な性能を保ちつつ，低い摩擦係数の製品が得られ，加工性に優れた表面処理金属材を得ることができる。また，潤滑性付与剤を添加した表面処理剤を金属材，鋼材，各種亜鉛（Ｚｎ）めっき鋼板に所定の膜厚で塗布することにより，それぞれ目的とする特性において最も良好な性能が得られることも見出した。具体的には，本発明者らは，表面処理金属材が使用される材料や用途に応じて，求められる潤滑性の程度が異なるため，膜厚を制御することによって潤滑性を適度に上げたり下げたりし，他性能（耐溶剤性，耐食性）とのバランスをとった最適構成にすることができることを見出した。
【００１５】
即ち，本発明の主旨とするところは，以下のとおりである。
（１）  金属材表面の少なくとも一部に，シラノール基及び／又はシロキサン結合を含有するウレタン樹脂を少なくとも含有する皮膜が被覆された表面処理金属材であって，前記皮膜は，水性ポリウレタン樹脂を含有する表面処理剤を塗布し焼き付けることで形成されるものであって，更に，前記皮膜がリン酸化合物及び酸化ケイ素を含有し，前記リン酸化合物が皮膜全固形分に対しリン換算で０．１〜１０質量％，前記酸化ケイ素と前記シラノール基及び／又は前記シロキサン結合との合計量が皮膜全固形分に対しケイ素換算で２．１〜３０質量％含有し，前記皮膜の架橋剤として，カルボジイミド基含有化合物，有機チタネートからなる群から選ばれる１種以上の化合物を，主樹脂に対する架橋剤全量の固形分比で５質量％以上５０質量％以下含有することを特徴とする，表面処理金属材。
（２）  前記皮膜の樹脂成分が，シラノール基及び／又はシロキサン結合を含有するウレタン樹脂であることを特徴とする，（１）に記載の表面処理金属剤。
（３）  前記皮膜中に，前記リン酸化合物中の成分として，ナトリウム，カルシウム及びマグネシウムからなる群から選択される１種以上の元素が含まれていることを特徴とする，（１）に記載の表面処理金属材。
（４）  前記酸化ケイ素は，コロイダルシリカであることを特徴とする，（１）に記載の表面処理金属材。
（５）  前記皮膜は，さらに潤滑性付与剤を含有し，該潤滑性付与剤の含有量が，皮膜全固形分に対し０．２〜３０質量％であることを特徴とする，（１）に記載の表面処理金属材。
（６）  前記金属材は，鋼材であることを特徴とする，（１）に記載の表面処理金属材。
（７）  前記鋼材は，Ｚｎめっき鋼板又はＺｎ合金めっき鋼板であることを特徴とする，（６）に記載の表面処理金属材。
【発明の効果】
【００１６】
本発明によれば，環境負荷の高い６価クロムを含まず，かつ，優れた耐溶剤性，加工性及び耐食性を有し，性能でも従来のクロメート処理を施した鋼板に代替可能な表面処理金属材を提供することができる。したがって，本発明に係る表面処理金属板は，今後の環境対応素材として非常に有望であり，各産業分野への寄与も大きい。
【発明を実施するための最良の形態】
【００１７】
以下に，本発明を実施するための最良の形態について詳細に説明する。
【００１８】
本発明に係る表面処理金属材は，樹脂骨格にシラノール基を結合させたポリウレタン樹脂を水に分散または溶解させ，さらにリン酸化合物及び酸化ケイ素を併せて混合した表面処理剤を作製し，この表面処理剤を金属材料上に塗布した後，焼付け乾燥または自然乾燥させることにより形成することができる。もしくは，樹脂骨格にシラノール基を結合させたポリウレタン樹脂と，他の樹脂とを混合した溶液に，さらにリン酸化合物及び酸化ケイ素を併せて混合した表面処理剤を作製し，金属板上に塗布，焼付け乾燥することにより形成することができる。
【００１９】
樹脂の中にシラノール基を含有するウレタン樹脂は，例えば，分子内に少なくとも１個以上の活性水素基を有する加水分解性ケイ素基含有化合物とポリウレタンプレポリマーとを反応させ，その後，水に分散または溶解し，加水分解することにより形成することができる。加水分解性ケイ素基とは，水分により加水分解を受ける加水分解性基がケイ素原子に結合している基を言う。また，上記加水分解性基の具体例としては，水素原子，ハロゲン原子，アルコキシ基，アシルオキシ基，アミノ基，アミド基，アミノオキシ基，メルカプト基等が挙げられる。これらのうち，加水分解性が比較的小さく取扱いが容易であることから，アルコキシ基が好ましい。上記加水分解性基は，通常，１個のケイ素原子に１〜３個の範囲で結合しているが，塗布後の加水分解性ケイ素基の反応性，耐水性，耐溶剤性と言った点から２〜３個程度結合しているものが好ましい。
【００２０】
上記分子内に少なくとも１個以上の活性水素基を有する加水分解性ケイ素基含有化合物としては，例えば，γ−（２−アミノエチル）アミノプロピルトリメトキシシラン，γ−（２−アミノエチル）アミノプロピルトリエトキシシラン，γ−（２−アミノエチル）アミノプロピルジメトキシシラン，γ−（２−アミノエチル）アミノプロピルジエトキシシラン，γ−アミノプロピルトリメトキシシラン，γ−アミノプロピルトリエトキシシラン，γ−アミノプロピルジメトキシシラン，γ−アミノプロピルジエトキシシラン，γ−メルカプトプロピルトリメトキシシラン，γ−メルカプトプロピルメチルジメトキシシラン，γ−メルカプトプロピルトリエトキシシラン，γ−メルカプトプロピルジエトキシシラン等が挙げられるが，皮膜形成により効果的に寄与するという点で，ポリウレタン樹脂を構成する分子の間にシラノール基を導入するのが望ましく，２個以上の活性水素基を有する加水分解性ケイ素基含有化合物が好ましい。
【００２１】
シラノール基またはシロキサン結合の含有量は，ポリウレタン樹脂に優れた架橋反応性と性能を与えるため，ポリウレタン樹脂の全固形分に対し，ケイ素量で０．１〜１０質量％とする。０．１質量％未満だと適切に架橋反応に寄与しないため効果が低く，１０質量％超では効果が飽和すると共に表面処理剤の安定性が低下する。好ましくは０．５〜５質量％である。
【００２２】
また，上記ポリウレタンプレポリマーとしては，例えば，ポリカーボネートポリオール，ポリエステルポリオール，ポリエーテルポリオール，ポリエステルアミドポリオール，アクリルポリオール，ポリウレタンポリオール，又はそれらの混合物が挙げられる。この中でも，ポリカーボネートポリオール，ポリエステルポリオール，ポリエーテルポリオールが，加工性を確保し，かつ高い弾性率を確保する上で好ましい。
【００２３】
ポリウレタンプレポリマーは，１分子当たり２個の活性水素基を有する化合物と，１分子当たり２個のイソシアネート基を有するポリイソシアネート化合物とを反応させ，水に溶解または分散させることによって得ることができる。
【００２４】
ポリウレタンプレポリマーを構成する１分子当たり少なくとも２個の活性水素基を有する化合物としては，例えば，活性水素基を有する化合物として，アミノ基，水酸基，メルカプト基を有する化合物が挙げられるが，イソシアネート基との反応性を考慮すると，水酸基を有する化合物が，反応速度が速いため好ましい。１分子当たり少なくとも２個の活性水素基を有する化合物としては，ポリカーボネートポリオール，ポリエステルポリオール，ポリエーテルポリオール，ポリエステルアミドポリオール，アクリルポリオール，ポリウレタンポリオール，又はそれらの混合物等が挙げられる。
【００２５】
また，１分子当たり少なくとも２個のイソシアネート基を有する化合物としては，例えば，トリメチレンジイソシアネート，テトラメチレンジイソシアネート，ヘキサメチレンジイソシアネート，ペンタメチレンジイソシアネート，１，２−プロピレンジイソシアネート，１，２−ブチレンジイソシアネート，２，３−ブチレンジイソシアネート，１，３−ブチレンジイソシアネート，２，４，４トリメチルヘキサメチレンジイソシアネート，２，２，４−トリメチルヘキサメチレンジイソシアネート，２，６−ジイソシアネートメチルカプロエート等の脂肪族イソシアネートや，例えば，１，３−シクロペンタンジイソシアネート，１，４−シクロヘキサンジイソシアネート，１，３−シクロヘキサンジイソシアネート，３−イソシアネートメチル−３，５，５−トリメチルシクロヘキシルイソシアネート，４，４’−メチレンビス（シクロヘキシルイソシアネート），メチル−２，４−シクロヘキサンジイソシアネート，メチル−２，６−シクロヘキサンジイソシアネート，１，２−ビス（イソシアナートメチル）シクロヘキサン，１，４−ビス（イソシアナートメチル）シクロヘキサン，１，３−ビス（イソシアナートメチル）シクロヘキサン等の脂環族ジイソシアネートや，例えば，ｍ−キシレンジイソシアネート，ｍ−フェニレンジイソシアネート，ｐ−フェニレンジイソシアネート，４，４’−ジフェニルジイソシアネート，１，５−ナフタレンジイソシアネート，４，４’−ジフェニルメタンジイソシアネート，２，４−トリレンジイソシアネート，２，６−トリレンジイソシアネート，４，４’−トルイジンジイソシアネート，ジアニシジンジイソシアネート，４，４’−ジフェニルエーテルジイソシアネート等の芳香族ジイソシアネートや，例えば，ω，ω’−ジイソシアネート−１，３−ジメチルベンゼン，ω，ω’−ジイソシアネート−１，４−ジメチルベンゼン，ω，ω’−ジイソシアネート−１，４−ジエチルベンゼン等の芳香脂肪族ジイソシアネートや，例えば，トリフェニルメタン−４，４’−４’’−トリイソシアネート，１，３，５−トリイソシアネートベンゼン，２，４，６−トリイソシアネートトルエン等のトリイソシアネートや，例えば，４，４’−ジフェニルジメチルメタン−２，２’，５，５’−テトライソシアネート等のテトライソシアネートを含むポリイソシアネート単量体や，上記ポリイソシアネート単量体から誘導されたダイマー，トリマー，ビュウレット，アロファネート又はカルボジイミドと，上記ポリイソシアネート単量体とから得られるポリイソシアネート誘導体や，例えば，エチレングリコール，プロピレングリコール，ブチレングリコール等の分子量２００未満の低分子量ポリオールの上記ポリイソシアネート単量体への付加体や，ポリエステルポリオール，ポリエーテルポリオール，ポリカーボネートポリオール，ポリエステルアミドポリオール，アクリルポリオール，ポリウレタンポリオール等の上記ポリイソシアネート単量体への付加体等が挙げられる。
【００２６】
また，ポリウレタン樹脂を水中に分散させるために，ポリウレタンプレポリマー中に親水性基を導入する。親水性基を導入するには，例えば，分子内に少なくとも１個以上の活性水素基を有し，かつ，カルボキシル基，スルホン酸基，スルホネート基，ポリオキシエチレン基等の親水性基を含有する化合物の少なくとも１種以上を，上記ポリウレタンプレポリマー製造時に共重合させればよい。上記親水性基含有化合物としては，例えば，２，２−ジメチロールプロピオン酸，２，２−ジメチロール酪酸，２，２−ジメチロール吉草酸，ジオキシマレイン酸，２，６−ジオキシ安息香酸，３，４−ジアミノ安息香酸等のカルボキシル基含有化合物もしくはこれらの誘導体，又はこれらを共重合して得られるポリエステルポリオール，無水マレイン酸，無水フタル酸，無水コハク酸，無水トリメリット酸，無水ピロメリット酸等無水基を有する化合物と活性水素基を有する化合物とを反応させてなるカルボキシル基含有化合物もしくはこれらの誘導体，例えば，２−オキシエタンスルホン酸，フェノールスルホン酸，スルホ安息香酸，スルホコハク酸，５−スルホイソフタル酸，スルファニル酸等のスルホン酸含有化合物もしくはこれらの誘導体，又はこれらを共重合して得られるポリエステルポリオール等が挙げられる。
【００２７】
上記ポリウレタン樹脂において，水中に良好に溶解又は分散させるために，中和剤を使用してもよい。中和において使用できる中和剤としては，例えば，アンモニア，トリエチルアミン，トリエタノールアミン，トリイソプロパノールアミン，トリメチルアミン，ジメチルエタノールアミン等の第３級アミン，水酸化ナトリウム，水酸化カリウム，水酸化カルシウム等のアルカリ金属，アルカリ土類金属の水酸化物等の塩基性物質が挙げられるが，溶接性，耐溶剤性，溶接時の臭気の点から，沸点１２０℃以上の第３級アミンを使用するのが好ましい。これら中和剤は，単独で，又は２種以上を混合して使用してもよい。中和剤の添加方法としては，上記ポリウレタンプレポリマーに直接添加してもよいし，水中に溶解又は分散させる時に水中に添加しても良い。中和剤の添加量は，カルボキシル基に対して０．１〜２．０当量，より好ましくは０．３〜１．３当量である。
【００２８】
また，上記カルボキシル基を含有するポリウレタンプレポリマーの水溶解又は分散性をさらに良くするため，界面活性剤を使用してもよい。このような界面活性剤としては，ポリオキシエチレンノニルフェニルエーテル，ポリオキシエチレン−オキシプロピレンブロック共重合体のようなノニオン系界面活性剤，又は，ラウリル硫酸ナトリウム，ドデシルベンゼンスルホン酸ナトリウムのようなアニオン系界面活性剤が用いられる。ただし，耐水性，耐溶剤性等の性能から，界面活性剤を含まないソープフリー型が好ましい。
【００２９】
また，上記ポリウレタンプレポリマーを合成する際には，有機溶剤を使用することも可能である。有機溶剤を使用する場合，水への溶解度が比較的高いものが好ましい。このような有機溶剤の具体例としては，例えば，アセトン，エチルメチルケトン，アセトニトリル，Ｎ−メチルピロリドン等が挙げられる。
【００３０】
また，本発明のポリウレタン樹脂が有するシラノール基のシロキサン結合形成促進のために，硬化触媒を添加しても良い。本発明に係るポリウレタン樹脂においては，強塩基性第３級アミンが，このポリウレタン樹脂を塗膜化した際に，耐水性，耐溶剤性を悪化させることなく，特異的にシロキサン結合の形成触媒として働くことにより，効率よく架橋構造を導入することが可能となる。この強塩基性第３級アミンは，ｐＫａが１１以上であることを特徴とし，特に，１，８−ジアザビシクロ［５．４．０］ウンデセン−７（ＤＢＵ）又は１，６−ジアザビシクロ［３．４．０］ノネン−５が好適に用いられる。この硬化触媒である強塩基性第３級アミンは，ポリウレタンプレポリマー合成時，ポリウレタンプレポリマー合成後，あるいはポリウレタンプレポリマーを水に分散又は溶解した後に添加することができる。
【００３１】
シラノール基を含有するウレタン樹脂としては，タケラック（商標）ＷＳ−６０２１，ＷＳ−５０００，ＷＳ−５１００，ＷＳ−４０００（いずれも三井武田ケミカル製）等が例示される。
【００３２】
また，本発明においては，シラノール基及び／又はシロキサン結合を含有するウレタン樹脂の他に，他の樹脂と混合することも可能である。これにより，ウレタン樹脂の特性と他の樹脂の有する特性を合わせ持つ皮膜を形成することができる。具体的には，他の樹脂の高分子構造及び結合している官能基等によって，皮膜密着性や加工性，耐溶剤性が向上する場合がある。他の樹脂としては，特に限定するものではないが，特にアクリル樹脂，エポキシ樹脂，ポリオレフィン樹脂，ポリエステル樹脂等は，皮膜密着性や加工性向上の点からウレタン樹脂と混合する樹脂として好ましい。これらは，水溶性あるいは水分散性を確保するため，例えばアミノ基等のカチオン性官能基，カルボキシル基などのアニオン性官能基，ヒドロキシル基等のノニオン性官能基を含有していることが好ましい。これらは目的とされる性能に応じて，単独もしくは複数で任意の比率で混合することが可能であるが，皮膜中の樹脂成分全量における含有率で０質量％以上５０質量％以下と，ウレタン樹脂を主体とする皮膜が好ましい。
【００３３】
また，架橋反応をさらに低い焼付け温度で効率よく行うと共に，架橋剤自身の有する特性を皮膜に付加するための手段として，架橋剤及び添加剤を工夫する方法を採用する。架橋剤は水溶性あるいは水分散性であればいずれも使用可能であるが，その中でもカルボジイミド基含有化合物，有機チタネート化合物から選ばれる一種以上を用いる。
【００３５】
カルボジイミド基含有化合物としては，芳香族カルボジイミド化合物，脂肪族カルボジイミド化合物等が挙げられ，主にカルボキシル基，水酸基等の活性水素基と架橋構造を形成する。例えば，カルボジライト（商標）Ｖ−０２，同Ｖ−０２−Ｌ２，同Ｅ−０１，同Ｅ−０２，同Ｅ−０３Ａ，同Ｅ−０４（以上，日清紡社製）が例示される。
【００３７】
有機チタネートとしては，例えばオルガチックス（商標）ＴＣ−３００（ジヒドロキシビス（アンモニウムラクテート）チタニウム；松本製薬工業社製），ＴＣ−４００（ジイソプロポキシチタンビス（トリエタノールアミネート）；松本製薬工業社製）等が例示される。これらは，主にカルボキシル基，水酸基等の活性水素基と架橋構造を形成する。
【００３８】
これらの架橋剤の添加量は，樹脂の酸価の値にもよるが，皮膜の硬化性と伸びや硬さ等，物性上のバランスから，主樹脂に対する架橋剤全量の固形分比で５質量％以上５０質量％以下とする。
【００３９】
次に，リン酸化合物について説明する。リン酸化合物は，例えば，リン酸三アンモニウム，リン酸水素二アンモニウム，リン酸二水素アンモニウム，リン酸カリウム，リン酸二水素カリウム，リン酸三ナトリウム，リン酸水素二ナトリウム，リン酸二水素ナトリウム，リン酸二水素カルシウム，リン酸水素マグネシウム，リン酸二水素マグネシウム等が挙げられる。その中でも，リン酸三アンモニウム，リン酸水素二アンモニウム，リン酸二水素アンモニウムのリン酸アンモニウム系化合物，リン酸三ナトリウム，リン酸水素二ナトリウム，リン酸二水素ナトリウムのリン酸ナトリウム系化合物，リン酸二水素カルシウム等のリン酸カルシウム系化合物，リン酸水素マグネシウム，リン酸二水素マグネシウム等のリン酸マグネシウム系化合物のうち，少なくとも１種の化合物を使用した場合に，耐溶剤性，耐食性向上効果が顕著に現れるため好ましい。これらは，水溶性あるいは酸もしくはアルカリに可溶であれば，処理浴のｐＨに応じて使用することが可能であり，純粋な化合物もしくは水和物等いずれも使用可能である。
【００４０】
リン酸化合物の含有量は，皮膜の固形分に対し，リン量で０．１質量％以上１０質量％以下とする。０．１質量％未満では効果が乏しく，１０質量％超では皮膜への水和性が増大して耐食性が低下する。
【００４１】
次に，酸化ケイ素について説明する。酸化ケイ素は，例えば，二酸化ケイ素等が挙げられる。酸化ケイ素は水中に安定に分散し沈降が生じない化合物であれば良く，中でも，コロイダルシリカを使用した場合に，耐溶剤性，耐食性向上効果が顕著に現れるため好ましい。例えば「スノーテックス（商標）Ｏ」「スノーテックスＯＳ」「スノーテックスＯＸＳ」「スノーテックスＮ」「スノーテックスＮＳ」「スノーテックスＮＸＳ」（いずれも日産化学工業社製）等の市販のコロイダルシリカ粒子，「スノーテックスＵＰ」「スノーテックスＰＳ」（日産化学工業社製）のような繊維状コロイダルシリカ等を，表面処理剤のｐＨに応じて用いることができる。
【００４２】
酸化ケイ素の含有量は，皮膜の固形分に対し，ケイ素量で２質量％以上２０質量％以下とする。２質量％未満では効果が乏しく，２０質量％超では皮膜への水和性が増大し耐食性が低下する。好ましくは４質量％以上１５質量％以下である。
【００４３】
表面処理皮膜に含まれるケイ素含有化合物の量としては，酸化ケイ素とポリウレタン樹脂が有するシラノール基のシロキサン結合との合計量で，皮膜の固形分に対し，ケイ素量で２．１質量％以上３０質量％以下とする。２．１質量％未満では効果が乏しく，３０質量％超では効果が飽和して不経済であると共に加工性，耐食性が低下する。好ましくは４．５質量％以上２０質量％以下である。
【００４４】
さらに，潤滑性付与剤を適宜添加することにより，良好な性能を保ちつつ，低い摩擦係数の製品が得られ，加工性に優れた表面処理金属材が得られる。潤滑性付与剤は，代表的なものとしては，水分散性のポリエチレン樹脂，ポリプロピレン樹脂，四フッ化エチレン樹脂，ステアリン酸化合物，天然パラフィンワックス，シリコン樹脂等が挙げられる。中でも，ポリエチレン樹脂，四フッ化エチレン樹脂を使用した場合に，潤滑性増大効果が顕著に現れるため好ましい。
【００４６】
本発明に適用される金属材としては，例えば，Ａｌキルド鋼板，Ｔｉ，Ｎｂ等を添加した極低炭素鋼板，及びこれらにＰ，Ｓｉ，Ｍｎ等の強化元素を添加した高強度鋼板，Ｃｒ含有鋼等種々の金属材が適用できる。また，加温による焼付け乾燥だけではなく，自然乾燥硬化も可能であるため，管状のもの，矢板状のもの，棒線状のもの等，さまざまな形状のものに適用が可能である。その他，Ａｌ系合金材料，Ｔｉ系材料，Ｃｕ系材料には，防錆処理としての必要性はないと考えられるが，意匠性コーティング，傷つき防止，指紋付着防止等の目的で適用することは可能である。
【００４７】
また，本発明に係る金属板としては，めっき鋼板も使用することができ，例えば，Ｚｎめっき鋼板や，Ｚｎ−Ｎｉ，Ｚｎ−Ｆｅ，Ｚｎ−Ｍｇ，Ｚｎ−Ａｌ−Ｍｇ−Ｓｉ等のＺｎ系合金めっき鋼板や，ＡｌまたはＡｌとＳｉ，Ｚｎ，Ｍｇの少なくとも１種とからなる合金（例えばＡｌ−Ｓｉ系合金，Ａｌ−Ｚｎ系合金，Ａｌ−Ｓｉ−Ｍｇ合金等）のＡｌ系めっき鋼板や，ＳｎとＺｎの合金めっき鋼板等も使用することができる。その中でも，特に，Ｚｎめっき鋼板またはＺｎ系合金めっき鋼板に本発明に係るウレタン樹脂を少なくとも含む皮膜を適用した場合に最も効果が顕著であり，クロメート皮膜代替が可能である。
【００４８】
本発明のウレタン樹脂皮膜の厚みは限定しないが，通常の用途では０．１μｍ以上５μｍ以下が好ましい。０．１μｍ未満では，皮膜が薄すぎて防錆性がほとんど発現せず，また，加工性向上にほとんど寄与しない。一方，５μｍ以上の皮膜厚みでは，プレス成形等の加工時の変色による外観低下やカス発生等，種々の問題を引き起こす場合がある。
【００４９】
表面処理液の塗布は，例えば，スプレー塗布，ロールコート，浸漬，静電塗布等，公知の方法で可能である。焼付け乾燥は，熱風乾燥炉，誘導加熱炉，近赤外線炉，直火炉等を用いる公知の方法，又はこれらを組み合わせた方法で行えばよい。また，使用する樹脂の種類によっては紫外線や電子線等のエネルギー線により硬化させることができる。また，加熱乾燥後の冷却は水冷，空冷等の公知の方法又はその組合せで可能である。
【００５０】
加熱温度としては，到達板温度で８０℃〜２５０℃が好ましい。８０℃未満，例えば常温においても乾燥は可能であるが，十分に架橋させるためには長時間の乾燥が必要となり，実用的ではない。また，２５０℃超では，有機樹脂の熱分解が生じ耐食性に悪影響を及ぼす。工業的には１００〜２００℃がより好ましい。
【００５１】
本発明は，１段処理によって耐溶剤性，加工性，耐食性等の性能を満足する塗装金属板を目的としたものであるが，コストを考慮しなければ，本発明の表面処理剤を塗布する前にリン酸塩処理皮膜等の化成処理皮膜を加えることにより，あるいは同様のクロメートフリー皮膜の２段処理により，必要に応じてさらに耐食性向上を図ることも可能である。また，めっき後の処理として，化成処理以前に，溶融めっき後の外観均一処理であるゼロスパングル処理，めっき層の改質処理である焼鈍処理，表面状態や材質調整のための調質圧延等があり得るが，本発明においては特にこれらの適用は限定されず，必要に応じて適用してもよい。
【００５２】
以上の皮膜を構成する各種成分は，質量分析，蛍光Ｘ線分析，核磁気共鳴分光分析，赤外分光分析，透過型電子顕微鏡等，既知の方法を使用し，あるいはこれらの方法を組み合わせることにより，定量分析が可能である。
【実施例】
【００５３】
以下，実施例によって，本発明をさらに詳細に説明するが，本発明が下記実施例によって限定されるものではない。
【００５４】
処理原板（表面処理を行う金属板）として，以下の金属材を使用した。
Ａ：電気亜鉛めっき鋼板：板厚０．８ｍｍ，めっき付着量２０ｇ／ｍ２
Ｂ：電気亜鉛−Ｎｉ合金めっき鋼板：板厚０．８ｍｍ，めっき付着量２０ｇ／ｍ２
Ｃ：溶融亜鉛めっき鋼板：板厚０．８ｍｍ，めっき付着量５０ｇ／ｍ２
Ｄ：溶融亜鉛−鉄合金めっき鋼板：板厚０．８ｍｍ，めっき付着量４５ｇ／ｍ２
Ｅ：ステンレス鋼板：板厚０．５ｍｍ，フェライト系ステンレス鋼板（鋼成分：Ｃ；０．００８質量％，Ｓｉ；０．０７質量％，Ｍｎ；０．１５質量％，Ｐ；０．０１１質量％，Ｓ；０．００９質量％，Ａｌ；０．０６７質量％，Ｃｒ；１７．３質量％，Ｍｏ；１．５１質量％，Ｎ；０．００５１質量％，Ｔｉ；０．２２質量％，残部Ｆｅ及び不可避的不純物）
【００５５】
処理原板は，使用直前にアルカリ脱脂を行い，水洗，乾燥した後，表１に示す表面処理剤を塗布し，熱風乾燥炉で焼付け乾燥し供試材とした。乾燥時の到達温度は到達板温度で１５０℃とした。供試材の詳細を表２に示す。
【００５６】
【表１】
0004598724.tif 000002
【００５７】
上記表１の中に示した表面処理剤中のポリウレタン樹脂及びコロイダルシリカの内容は以下のとおりである。
ポリウレタン樹脂Ａ：樹脂中ケイ素量で１．０質量％のシラノール基を含有し，カルボキシル基を分子中に持つポリウレタンエマルジョン。
ポリウレタン樹脂Ｂ：樹脂中ケイ素量で０．３質量％のシラノール基を含有し，カルボキシル基を分子中に持つポリウレタンエマルジョン。
ポリウレタン樹脂Ｃ：樹脂中ケイ素量で５．０質量％のシラノール基を含有し，カルボキシル基を分子中に持つポリウレタンエマルジョン。
ポリウレタン樹脂Ｄ：カルボキシル基を分子中に持ち，シラノール基を含まないポリウレタンエマルジョン。
アクリル樹脂：カルボキシル基を分子中に持つアクリル樹脂エマルジョン
エポキシ樹脂：フェノール基を含有する水系エポキシ樹脂エマルジョン
ポリオレフィン樹脂：カルボキシル基を分子中に持つポリオレフィン樹脂エマルジョン
ポリエステル樹脂：カルボキシル基を分子中に持つポリエステル樹脂エマルジョン
コロイダルシリカ：スノーテックスＮ
架橋剤Ａ：カルボジイミド化合物；カルボジライトＥ−０３Ａ
架橋剤Ｃ：有機チタネート化合物；オルガチックスＴＣ−４００
【００５８】
【表２】
0004598724.tif 000003
【００５９】
以上のようにして作製した供試材に対して，以下の評価を行った。その結果を下記表３に示す。
【００６０】
（１）  塗膜密着性
供試材の皮膜面に１ｍｍの碁盤目をカッターナイフで入れ，さらに，塗膜面が凸となるようにエリクセン試験機で７ｍｍ押し出した後，テープ剥離試験を行った。碁盤目の入れ方，エリクセンの押し出し方法，テープ剥離の方法については，ＪＩＳ−Ｋ５４００．８．２及びＪＩＳ−Ｋ５４００．８．５に記載の方法に準じて実施した。テープ剥離後の評価はＪＩＳ−Ｋ５４００．８．５記載の評価の例図によって１０点満点評価で行った。
【００６１】
（２）  耐溶剤性
供試材の皮膜面について，エチルメチルケトンによるラビング試験を実施した。１５ｍｍφのシリコンゴム製円柱先端部にガーゼを固定し，エチルメチルケトンを５ｍＬ含ませた後，荷重４．９Ｎの条件で１０回摺動し，外観を観察した。また，その試験片をＪＩＳ−Ｚ２３７１に規定されている連続塩水噴霧試験（ＳＳＴ）にかけ，４８時間後の外観を観察した。評価基準を以下に示す。
５：白錆発生無し
４：白錆発生１％未満
３：白錆発生１％以上５％未満
２：白錆発生５％以上２０％未満
１：白錆発生２０％以上
【００６２】
（３）  耐食性
（ｉ）  平板
端面・裏面をシールした平板試験片について，ＪＩＳ−Ｚ２３７１に規定されている塩水噴霧試験（ＳＳＴ）を実施し，１２０時間後の白錆の発生率で評価した。耐食性評価基準を以下に示す。
５：白錆発生無し
４：白錆発生１％未満
３：白錆発生１％以上５％未満
２：白錆発生５％以上２０％未満
１：白錆発生２０％以上
（ｉｉ）  加工材
端面・裏面をシールした平板試験片について，中央部に７ｍｍエリクセン加工を施した後，ＪＩＳ−Ｚ２３７１に規定されている塩水噴霧試験（ＳＳＴ）を実施し，７２時間後のエリクセン部の白錆発生率で評価した。耐食性評価基準を以下に示す。
５：白錆発生無し
４：白錆発生１％未満
３：白錆発生１％以上５％未満
２：白錆発生５％以上２０％未満
１：白錆発生２０％以上
【００６３】
（４）  加工性
鉱物油系の防錆油としてダフニーオイルコートＺ３（出光興産製）を塗油後に角筒深絞り加工を実施し，試験後の外観を観察し評価した。ブランク径１００ｍｍ，角筒ポンチ幅５０ｍｍ，肩Ｒ５ｍｍ，しわ押さえ圧９．８ｋＮの条件で絞り加工を行った。
５：変化無し
４：僅かに皮膜変色
３：皮膜が変色または僅かに加工傷発生
２：加工傷発生または僅かにカス発生
１：加工傷発生大または皮膜剥離大
【００６４】
【表３】
0004598724.tif 000004
【００６５】
Ｎｏ．２５，Ｎｏ．２６（比較例）は，ポリウレタン樹脂にシラノール基が含まれていないため，耐溶剤性，耐食性に劣るということがわかった。また，Ｎｏ．２８（比較例）では，樹脂皮膜がポリウレタン樹脂と酸化ケイ素とから構成されるが，リン酸化合物が含有されていないため架橋反応が十分に進行せず，耐溶剤性に劣るということがわかった。また，Ｎｏ．２９（比較例）は，リン酸化合物が含有されているが，酸化ケイ素が含まれていないため耐食性に劣るということがわかった。また，Ｎｏ．２７（比較例）は，リン酸化合物，酸化ケイ素のいずれも含まれていないため，耐溶剤性，耐食性に劣るということがわかった。
【００６６】
Ｎｏ．８、１０の本発明の実施例に係る皮膜構成を用いることにより，良好な皮膜密着性，耐溶剤性，耐食性，及び加工性を得ることができるということがわかった。
【００６７】
以上，本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６８】
本発明は，耐溶剤性，加工性及び耐食性に優れ，クロメート処理材に代替可能な表面処理金属板に適用可能である。